(57)【特許請求の範囲】
【請求項１】
導体の外周に絶縁層が形成される絶縁電線と、
前記絶縁電線の外周に形成されるシースと、を備え、
前記シースは、ゴムにシラン化合物がグラフト重合されたシラングラフトゴムおよびシラノール縮合触媒を含有するシラングラフト材料から形成され、前記シラン化合物に対する前記シラノール縮合触媒の配合量の比率として求められる触媒濃度が、表面から内部に向かって厚さ方向に高くなるように形成されている、ケーブル。
【請求項２】
前記シースは、前記シラングラフト材料から形成される複数のゴム層を、前記シースの厚さ方向の表面から内側に向かって前記触媒濃度が段階的に高くなるように積層させて形成されている、請求項１に記載のケーブル。
【請求項３】
前記触媒濃度は、前記ゴム１００質量部に対する前記シラン化合物の配合量（質量部）をｘ、前記シラノール縮合触媒の配合量（質量部）をｙとしたときに、ｙ／ｘで求められ、
前記シースを形成する前記複数のゴム層のうち、厚さ方向の最も内側に位置するゴム層を最内層、表面に位置するゴム層を最外層としたとき、
前記最内層における前記触媒濃度が３．４×１０-2以上８．４×１０-2以下であり、
前記最外層における前記触媒濃度が０．０５×１０-2以上２．４×１０-2以下である、請求項２に記載のケーブル。
【請求項４】
前記シースの厚さが２ｍｍ以上７．５ｍｍ以下である、請求項１〜３のいずれかに記載のケーブル。
【請求項５】
前記ゴムが塩素化ポリエチレンを含む、請求項１〜４のいずれかに記載のケーブル。
【請求項６】
前記シラン化合物がメタクリル基を有する、請求項１〜５のいずれかに記載のケーブル。
【請求項７】
前記シースの架橋度がゲル分率で６０％以上である、請求項１〜６のいずれかに記載のケーブル。
【発明の詳細な説明】
【技術分野】
【０００１】
本発明は、ケーブルに関する。
【背景技術】
【０００２】
ケーブルには、その表面にシースが設けられている。シースの形成材料としてはケーブルの用途によって異なっており、特に可とう性が求められる場合にはゴムが用いられる。
【０００３】
一般に、ゴムを用いてシースを形成する場合、シースにおいてゴム弾性や耐熱性を発現させるため、ゴムに架橋処理が施される。架橋処理としては、例えば、シラン化合物（いわゆるシランカップリング剤）を用いるシラン架橋が行われている（例えば、特許文献１を参照）。
【０００４】
例えば、ゴムをシラン架橋させてシースを形成する場合、まず、ゴムにシラン化合物（例えば、シランカップリング剤など）を配合してグラフト重合させることにより、シラングラフトゴムを得る。続いて、シラングラフトゴムを絶縁電線の外周に押し出してシースを成形し、その後、シースを水分に曝すことによりシラン架橋を施す。
【先行技術文献】
【特許文献】
【０００５】
【特許文献１】特公昭５０−３５５４０号公報
【発明の概要】
【発明が解決しようとする課題】
【０００６】
シースをシラン架橋させる場合、シース表面には水分を十分に浸透できるので良好にシラン架橋できるが、シース表面から深い位置にあるシース内部には水分を十分に浸透できず、うまくシラン架橋できないことがある。このようにシースの厚さ方向でシラン架橋が均一でないと、ゴム弾性や耐熱性を十分に発現できないおそれがある。この傾向は、シースが厚くなるほど顕著となる。
【０００７】
シースを厚さ方向に均一にシラン架橋させる方法としては、シラン架橋を高温環境下で行い、分子運動を高めて水分を浸透させやすくしたり、シラン架橋の処理時間を長くしたりすることが考えられる。ただし、一般に、シースのシラン架橋は、シラングラフトゴムを押し出して未架橋のままのケーブルをドラム状に巻き取り、水分に曝して行うため、高温環境下でシラン架橋を行う場合、未架橋のシースが、架橋によりゴム弾性を発現する前に、ケーブルの自重や張力によって潰れて変形してしまうことがある。また、シラン架橋の処理時間を長くする場合、製造リードタイムが長くなり、ケーブルの生産性が低下してしまう。
【０００８】
また、均一にシラン架橋させる別の方法として、シラングラフトゴムにシラノール縮合触媒（以下、架橋触媒ともいう）を配合する方法がある。架橋触媒によれば、架橋速度を速めて、架橋反応が進みにくいシース内部でのシラン架橋を促進できるので、シース表面とシース内部とを均一にシラン架橋させることができる。シースを厚く形成する場合、シースの厚さに応じて、シラン化合物に対するシラノール縮合触媒の質量比（以下、触媒濃度ともいう）を高くするとよい。
【０００９】
しかしながら、シースの厚さを例えば２ｍｍ以上に形成する場合、触媒濃度を高くする必要があるため、架橋触媒をシラングラフトゴムに配合して押出成形するまでの間に架橋反応が意図せずに進行するおそれがある。押出成形前に架橋反応が進行してしまうと、シラングラフトゴムの流動性が低下することによって、シースの厚さを設計値のとおりに形成できず、ケーブルに外径変動が生じたり、架橋成分の塊であるツブが異物として生成し、シースの表面外観が悪くなったりすることがある。
【００１０】
本発明は、上記課題に鑑みて成されたものであり、シースを厚く形成した場合であっても、外径変動や表面外観の不良を抑制しつつ、シースを厚さ方向に均一にシラン架橋させる技術を提供する。
【課題を解決するための手段】
【００１１】
本発明の一態様によれば、
導体の外周に絶縁層が形成される絶縁電線と、
前記絶縁電線の外周に形成されるシースと、を備え、
前記シースは、ゴムにシラン化合物がグラフト重合されたシラングラフトゴムおよびシラノール縮合触媒を含有するシラングラフト材料から形成され、前記シラン化合物に対する前記シラノール縮合触媒の配合量の比率として求められる触媒濃度が、表面から内部に向かって厚さ方向に高くなるように形成されている、ケーブルが提供される。
【発明の効果】
【００１２】
本発明によれば、シースを厚く形成した場合であっても、外径変動や表面外観の不良を抑制しつつ、シースを厚さ方向に均一にシラン架橋させることができる。
【図面の簡単な説明】
【００１３】
【図１】本発明の一実施形態にかかるケーブルの長さ方向に垂直な断面図である。
【発明を実施するための形態】
【００１４】
上述したように、シースにおいては表面と内部とでシラン架橋が均一とはならない。これは、シース表面では水分が十分に供給されてシラン架橋の架橋速度が速くなり、シース内部では水分が十分に供給されにくく、その架橋速度が遅くなるためである。この架橋速度の差を補うべく、シラノール縮合触媒（以下、架橋触媒ともいう）を配合することが考えられるが、厚いシースを均一にシラン架橋させるために架橋触媒の濃度（触媒濃度）を高くすると、外径変動や表面外観の悪化など別の問題が生じるおそれがある。つまり、シースにおける触媒濃度を調整するだけでは、外径変動や表面外観の悪化を生じさせることなく、シラン架橋を均一に行えない。
【００１５】
この課題を解決すべく本発明者らが鋭意検討を行ったところ、シースの厚さ方向で触媒濃度を一様とするのではなく、水分が浸透しにくく、架橋反応の遅いシース内部は触媒濃度が高くなるようにする一方、水分が浸透しやすく、架橋反応の速いシース表面は触媒濃度が低くなるように、シースの厚さ方向で触媒濃度を変えるとよいことを見出した。
具体的には、シースを、ゴムをシラン架橋させた触媒濃度の異なる複数のゴム層をシースの厚さ方向のシース表面からシースの内側のシース内部に向かって触媒濃度が段階的に高くなるように積層させて形成するとよい。
このようにシースを形成することにより、触媒濃度を高くしたシース内部は少ない水分量でも十分に架橋反応が進む一方、触媒濃度を低くしたシース表面は十分に供給される水分で過剰に架橋反応が進行しないようにすることができる。すなわち、シース内部とシース表面との間でのシラン架橋のばらつきを抑制し、シースを厚さ方向で均一にシラン架橋することができる。
しかも、触媒濃度の低いゴム層では、意図しない架橋反応が進行しにくく、異物としてのツブが生じにくいので、このようなゴム層をシース表面に設けることで、シースの表面外観を良好にすることができる。
また、触媒濃度の高いゴム層上に触媒濃度の低いゴム層を積層させてシースを形成するときに、触媒濃度が高く、流動性の低い（成形性の良くない）材料の上に、触媒濃度が低く、成形性の良い材料を積層させているため、触媒濃度の高い材料により外径変動が生じたとしても、その変動分を触媒濃度の低い材料で吸収してシース全体での外径変動を抑制することができる。
【００１６】
本発明は、上記知見に基づいて成されたものである。
【００１７】
〔本発明の一実施形態〕
以下、本発明の一実施形態について説明する。
【００１８】
＜ケーブルの構成＞
まず、本発明の一実施形態にかかるケーブルについて図面を用いて説明する。図１は、本発明の一実施形態にかかるケーブルの長さ方向に垂直な断面図である。
なお、本明細書において「〜」を用いて表される数値範囲は、「〜」の前後に記載される数値を下限値および上限値として含む範囲を意味する。
【００１９】
図１に示すように、本実施形態のケーブル１は、絶縁電線１０を３本撚り合わせたコア３０と、シース２０とを備えて構成されている。
【００２０】
（絶縁電線）
コア３０は３本の絶縁電線１０で形成され、絶縁電線１０は導体１１とその外周に形成される絶縁層１２とを備えている。
【００２１】
導体１１としては、低酸素銅や無酸素銅等からなる銅線、銅合金線、アルミニウムや銀等からなる金属線、又は金属線を撚り合わせた撚り線を用いることができる。導体１１の外径は、ケーブル１の用途に応じて適宜変更することができる。
【００２２】
導体１１の外周を被覆するように、電気絶縁性の絶縁層１２が設けられている。絶縁層１２は、従来公知のゴム組成物、例えばエチレンプロピレンゴムを含むゴム組成物で形成されている。絶縁層１２の厚さは、ケーブル１の用途に応じて適宜変更することができる。
【００２３】
（シース）
コア３０の外周を被覆するように、電気絶縁性のシース２０が設けられている。本実施形態では、シース２０は、２つのゴム層を積層させて形成されており、厚さ方向に向かって内側に位置するゴム層として最内層２１を、最内層２１の外周に設けられて表面に位置するゴム層として最外層２２を、備えている。
【００２４】
最内層２１は、後述するシラングラフト材料を絶縁層１２の外周に押し出してシラン架橋させることで形成されており、シラン架橋物からなる。
【００２５】
最内層２１を形成するシラングラフト材料（以下、内層材料ともいう）は、ゴムにシラン化合物がグラフト重合されたシラングラフトゴムおよびシラノール縮合触媒（架橋触媒）を含有する。シラングラフトゴムは、例えば、ゴムとシラン化合物と過酸化物とを加熱しながら混練することにより、過酸化物の熱分解で生じるラジカルによりゴムにシラン化合物をグラフト重合させて得られる。シラングラフトゴムは、シラン化合物に由来するシラン基を分子鎖中に有し、シラン基が水分との接触により加水分解してシラノール基となり、このシラノール基同士が脱水縮合することで架橋構造を形成する。
【００２６】
最外層２２は、内層材料と同様のシラングラフト材料を最内層２１の外周に押し出してシラン架橋させることで形成されており、シラン架橋物からなる。
【００２７】
最外層２２を形成するシラングラフト材料（以下、外層材料ともいう）は、内層材料と同様にシラングラフトゴムおよびシラノール縮合触媒を含有する。
【００２８】
上述したように、本実施形態では、シース２０を厚さ方向に均一にシラン架橋させるため、シース２０の内部に位置して水分が浸透しにくい最内層２１を触媒濃度が高くなるように形成しつつ、シース２０の表面に位置して水分が浸透しやすい最外層２２を触媒濃度が小さくなるように形成している。そのため、最内層２１を、触媒濃度が比較的高い内層材料で形成しつつ、最外層２２を、内層材料よりも触媒濃度の低い外層材料で形成している。このようにシース２０において、表面から内部に向かって厚さ方向に触媒濃度を高くすることにより、水分が浸透しやすい表面（最外層２２）では過剰な架橋反応を抑制し、水分が浸透しにくい内部（最内層２１）では少ない水分でも十分に架橋反応を進めることができる。これにより、最内層２１および最外層２２を均一にシラン架橋することができ、シース２０全体として均質化することができる。
【００２９】
本発明において、触媒濃度とは、シース２０を形成するゴム層（最内層２１や最外層２２など）に含まれるシラン化合物に対するシラノール縮合触媒の配合量の比率であり、シラン化合物の配合量をｘ、シラノール縮合触媒の配合量をｙとしたとき、触媒濃度はｙ／ｘで求められる。触媒濃度が高いと、シラノール縮合触媒の配合量がシラン化合物に対して多く、架橋反応の速度が速くなる。
【００３０】
最内層２１および最外層２２における触媒濃度は、最外層２２よりも最内層２１が高ければ特に限定されないが、最内層２１における触媒濃度が３．４×１０−２以上８．４×１０−２以下であり、最外層における触媒濃度が０．０５×１０−２以上２．４×１０−２以下であることが好ましい。このような触媒濃度とすることにより、シース２０において、外径変動や表面外観の不良を抑制しつつ、最内層２１および最外層２２でのシラン架橋のばらつきをより小さくすることができる。
【００３１】
シース２０の厚さは、ケーブル１に求められる機械的特性や電気絶縁性に応じて適宜変更することができる。本実施形態によれば、シース２０の厚さを、例えば２ｍｍ以上に形成した場合であっても、シース２０を均一にシラン架橋させることができる。シース２０の厚さとしては２ｍｍ以上７．５ｍｍ以下であることが好ましい。
また、最内層２１および最外層２２の厚さもシース２０の厚さに応じて適宜変更するとよい。最内層２１の厚さとしては１．５ｍｍ以上７ｍｍ以下であることが好ましく、最外層２２の厚さとしては０．１ｍｍ以上３ｍｍ以下であることが好ましい。なお、最内層２１および最外層２２の厚さは、それぞれにおける厚さが最も薄い部分（最薄部）での厚さを示す。
【００３２】
本実施形態では、最内層２１および最外層２２が均一にシラン架橋されているので、シース２０全体としての架橋度をゲル分率で６０％以上とすることができる。
【００３３】
最内層２１および最外層２２のそれぞれを形成するシラングラフト材料は、各ゴム層における触媒濃度が上記範囲となるように、シラン化合物およびシラノール架橋触媒を含有するとよい。シラン化合物の配合量は、各ゴム層の架橋度に応じて適宜変更することができ、例えば、ゴム１００質量部に対して０．５質量部以上１０質量部以下とすることができる。シラノール縮合触媒の配合量は、シラン化合物の配合量や触媒濃度に応じて適宜変更するとよい。このような配合量とすることにより、触媒濃度を適度な範囲とすることができ、シース２０において、外径変動や表面外観の不良を抑制しつつ、最内層２１および最外層２２でのシラン架橋のばらつきをより小さくすることができる。
【００３４】
最内層２１および最外層２２のそれぞれを形成する内層材料および外層材料の調製方法は、特に限定されない。例えば、ゴム、シラン化合物および過酸化物を混合して加熱しながら混練することにより、ゴムにシラン化合物をグラフト重合させ、シラングラフトゴムを調製する。そして、シラングラフトゴムにシラノール縮合触媒、必要に応じて、その他の添加剤を含有することで、シラングラフト材料を得る。各成分は、特に限定されず、従来公知の成分を用いることができる。
【００３５】
ゴムとしては、例えば、塩素化ポリエチレンやクロロプレンゴムおよびクロロスルホン化ポリエチレンなどの塩素基含有ゴムを用いることができ、特に機械的特性や耐油性に優れることから、塩素化ポリエチレンを用いることが好ましい。
【００３６】
ゴムにグラフト重合されるシラン化合物は、いわゆるシランカップリング剤として機能しうるものであり、過酸化物の分解で生じるラジカルにより塩素系ポリマにグラフト重合されることで、塩素系ポリマにシラン基を導入する。シラン化合物としては、例えばビニル基やメタクリル基、アクリル基などを有する化合物を用いることができるが、メタクリル基を有するメタクリルシランが好ましい。メタクリルシランは、その他のシラン化合物と比べてゴム（特に塩素化ポリエチレン）との相溶性が高く、ゴム中に微細に分散しやすいことから、最内層２１および最外層２２を均一にシラン架橋させるだけでなく、これらの層間での密着性を高めることができる。メタクリルシランとしては、具体的には、３−メタクリロキシプロピルトリメトキシシランや３−メタクリロキシプロピルトリエトキシシラン等が好ましく、これらを単独で用いてもよく、併用してもよい。
【００３７】
過酸化物としては、ゴムにシラン化合物をグラフト重合できるようなものであれば特に限定されない。具体的には、ジクミルパーオキサイド、１，１−ジ（ｔ−ブチルパーオキシ）シクロヘキサン、ｔ−ブチルパーオキシイソプロピルカーボネート、ｔ−アミルパーオキシイソプロピルカーボネート、２，５ジメチル２，５ジ（ｔ−ブチルパーオキシ）ヘキサン、ジ−ｔ−ブチルパーオキサイド、ジ−ｔ−アミルパーオキサイド、１，１−ジ（ｔ−アミルパーオキシ）シクロヘキサン、ｔ−ブチルパーオキシ２−エチルヘキシルカーボネートなどを用いることができる。これらは、１種を単独で用いてもよく、２種以上を併用してもよい。
【００３８】
シラノール縮合触媒としては、例えば、マグネシウムやカルシウム等のII族元素、コバルトや鉄等のVIII族元素、錫、亜鉛およびチタン等の金属元素やこれらの元素を含む金属化合物を用いることができる。また、オクチル酸やアジピン酸の金属塩、アミン系化合物、酸などを用いることができる。具体的には、金属塩として、ジオクチル錫ジネオデカノエート、ジブチル錫ジラウリレート、ジブチル錫ジアセテート、ジブチル錫ジオクタエート、酢酸第一錫、カブリル酸第一錫、ナフテン酸鉛、カプリル酸亜鉛、ナフテン酸コバルト等を用いることができる。アミン系化合物として、エチルアミン、ジブチルアミン、ヘキシルアミン、ピリジン等を用いることができる。酸として、硫酸や塩酸などの無機酸、トルエンスルホン酸や酢酸、ステアリン酸、マレイン酸などの有機酸を用いることができる。
【００３９】
その他の添加剤としては、例えば、可塑剤、酸化防止剤（老化防止剤を含む）、カーボンブラック等の充填剤、難燃剤、滑剤、銅害変色防止剤、架橋助剤、安定剤など配合してもよい。
【００４０】
なお、内層材料に含まれるゴムやシラン化合物などは、外層材料と同一であってもよく、異なっていてもよい。
【００４１】
＜ケーブルの製造方法＞
本実施形態のケーブル１の製造方法は、コア３０を準備する準備工程と、コア３０の外周上に内層材料と外層材料を積層させて押し出す押出被覆工程と、各材料を水分に曝して同時にシラン架橋させる架橋工程と、を有する。
【００４２】
まず、ケーブル１のコア３０を準備する。本実施形態では、導体１１の外周に、例えばエチレンプロピレンゴムからなる絶縁層１２を備える絶縁電線１０を３本撚り合わせた撚り線をコア３０として形成した。
【００４３】
続いて、コア３０の外周上に、内層材料および外層材料をこの順に押出被覆する。このとき、内層材料としては、外層材料よりも触媒濃度が高いものを用いる。例えば、内層材料としては、触媒濃度が３．４×１０−２以上８．４×１０−２以下のシラングラフト材料を用いて、外層材料としては、触媒濃度が０．０５×１０−２以上２．４×１０−２以下のシラングラフト材料を用いることが好ましい。
【００４４】
続いて、押し出した内層材料および外層材料を、例えば大気中に曝して水分に接触させる。これにより、内層材料および外層材料のそれぞれに含まれるシラングラフトゴムは、分子鎖中のシラン基が加水分解によりシラノール基となり、このシラノール基同士が脱水縮合して架橋構造を形成することで、シラン架橋されることになる。
このとき、内層材料は、外層材料に被覆されているため、外層材料に比べて水分が浸透しにくく、架橋反応が進行しにくい条件となっているが、本実施形態では、内層材料の触媒濃度が外層材料よりも高くなるようにすることで、少ない水分であっても十分に架橋させることができる。
一方、外層材料は、表面に位置するため、内層材料に比べて水分が浸透しやすく、架橋反応が進行しやすい条件となっているが、本実施形態では、外層材料の触媒濃度を内層材料よりも低くなるようにすることで、外層材料が過剰に架橋反応しないようにしている。
これにより、内層材料と外層材料との架橋速度を同程度とし、最内層２１と最外層２２との間でのシラン架橋のバラつきを小さく抑制し、シース２０全体で厚さ方向に均一にシラン架橋させることができる。
【００４５】
このように、本実施形態では、シース２０の厚さ方向で架橋条件が異なるような場合であっても、触媒濃度を厚さ方向で変動させることにより、シース２０を厚さ方向に均一にシラン架橋させることができる。
【００４６】
また、本実施形態では、触媒濃度の高い最内層２１の上に触媒濃度の低い最外層２２を積層させてシース２０を形成している。そのため、仮に、触媒濃度の高い最内層２１の表面に高い触媒濃度に起因するツブが生じたとしても、触媒濃度が低く、ツブの生成が少ない最外層２２で積層させているので、シース２０の表面外観を良好なものとすることができる。
【００４７】
また、本実施形態では、最内層２１および最外層２２を積層させてシース２０を形成するときに、触媒濃度が高い内層材料の上に触媒濃度が低い外層材料を押し出して成形している。触媒濃度の高い内層材料は流動性が高くて成形性が低いため、最内層２１の外径変動を生じさせることがあるが、内層材料の上に、触媒濃度が低く、成形性が高い外層材料を押し出しているので、最内層２１での外径変動を吸収し、シース２０全体での外径変動を抑制することができる。
【００４８】
〔本発明の他の実施形態〕
以上、本発明の一実施形態を具体的に説明したが、本発明は上述の実施形態に限定されるものではなく、その要旨を逸脱しない範囲で適宜変更可能である。
【００４９】
上述の実施形態では、シース２０が最内層２１および最外層２２の２つのゴム層を積層させて形成される場合について説明したが、本発明はこれに限定されない。本発明では、シースは３つ以上のゴム層を積層させて形成することも可能である。この場合、シースは、内部から表面に向かって、最内層となるゴム層１、ゴム層２、ゴム層３、・・・、ゴム層ｎ−１、最外層となるゴム層ｎ（ｎは３以上）の順に積層させて形成される。そして、各ゴム層の触媒濃度が最外層から最内層に向かって段階的に高くなるように構成される。つまり、各ゴム層１〜ｎの触媒濃度をα１〜αｎとしたとき、α１＞α２＞α３＞・・・αｎ−１＞αｎとなる。最内層の触媒濃度α１を３．４×１０−２以上８．４×１０−２以下、最外層の触媒濃度αｎを０．０５×１０−２以上２．４×１０−２以下とすると、触媒濃度α２〜αｎ−１はこの間の数値範囲となる。
【００５０】
上述の実施形態では、ケーブル１が、絶縁電線１０を３本撚り合わせて形成されたコア３０の外周にシース２０を備える場合について説明したが、本発明はこれに限定されず、絶縁電線は１本でもよく、また絶縁電線を撚り合わせる本数は２本又は４本以上とすることもできる。
【実施例】
【００５１】
次に、本発明について実施例に基づき、さらに詳細に説明するが、本発明はこれらの実施例に限定されない。
【００５２】
実施例および比較例では、以下の材料を用いた。
【００５３】
ゴムとして以下を用いた。
・塩素化ポリエチレン（１２１℃でのムーニー粘度（ＭＬ１＋４）：５５）：杭州科利化工株式会社製「ＣＭ３５２Ｌ」
【００５４】
シラン化合物として以下を用いた。
・シラン化合物（３−メタクリロキシプロピルトリメトキシシラン）：信越化学工業株式会社製「ＫＢＭ−５０３」
【００５５】
シラノール縮合触媒として以下を用いた。
・シラノール縮合触媒（ジオクチル錫ジネオデカノエート）：日東化学株式会社製「ネオスタンＵ−８３０」
【００５６】
過酸化物として以下を用いた。
・ジクミルパーオキサイド：日本油脂株式会社製「ＤＣＰ」
【００５７】
その他の添加剤として以下を用いた。
・安定剤（ハイドロタルサイト）：協和化学工業株式会社製「マグセラー１」
・安定剤（エポキシ化大豆油）：日本油脂株式会社製「ニューサイザー５１０Ｒ」
・滑剤（ポリエチレンワックス）：三井化学株式会社製「ハイワックスＮＬ２００」
・可塑剤（フタル酸ジイソノニル）：新日本理化株式会社製「ＤＩＮＰ」
・カーボン（ＦＥＦカーボンブラック）：旭カーボン株式会社製「旭６０Ｇ」
・酸化防止剤（４，４´−チオビス（３−メチル−６−ｔｅｒｔ−ブチルフェノール））：大内新興化学工業株式会社製「ノクラック３００Ｒ」
・酸化防止剤（２，２，４−トリメチル−１，２−ジヒドロキノリン重合物）：大内新興化学工業株式会社製「ノクラック２２４」
【００５８】
（１）シラングラフトゴムを含むグラフト材料の調製
本実施例では、まず、グラフト処理の前処理を行い、ゴムにシラン化合物をグラフト重合させてシラングラフトゴムを得た後、その他の添加剤を配合することにより、シラングラフトゴムを含むグラフト材料を得た。
【００５９】
（グラフト処理の前処理）
まず、グラフト重合の前処理を行った。
表１に示すように、粉末状の塩素化ポリエチレン１００質量部に対して、過酸化物を０．６５質量部と、安定剤（ハイドロタルサイト）を６質量部と、安定剤（エポキシ化大豆油）を６質量部と、滑剤（ポリエチレンワックス）を３質量部と、を添加し、８インチロール機を用いて混練した。このとき、過酸化物を熱分解させずにポリマ中に分散させるために、ロールの表面温度を１００℃とし、混練時間を、安定剤等を添加し終えてから５分とした。その後、混練して得られたシートを５ｍｍ角の形状にペレタイズし、塩素化ポリエチレンを含むペレットを得た。
【００６０】
（グラフト処理）
続いて、前処理で得られたペレットにグラフト処理を施した。
表１に示すように、まず、得られたペレットにシラン化合物としてのメタクリルシランを、塩素化ポリエチレン１００質量部に対してメタクリルシランが５質量部となるように、含浸させた。その後、メタクリルシランを含浸させたペレットを単軸押出機にて加熱しながら混練し、塩素化ポリエチレンにメタクリルシランをグラフト重合させることで、シラングラフト塩素化ポリエチレンを生成した。そして、単軸押出機からシラングラフト塩素化ポリエチレンをストランドとして押し出し、長さ１５０ｃｍの水槽に導入して水冷した後、ペレタイズした。
なお、グラフト処理では、スクリュ径４０ｍｍの単軸押出機を用いた。また、スクリュ直径Ｄとスクリュ長さＬとの比率Ｌ／Ｄを２５とした。また、設定温度は、シリンダをホッパー側から８０℃、２００℃、ヘッドを２００℃、ダイスを２００℃とした。また、スクリュの回転数を２０ｒｐｍ（押出量約１２０ｇ／分）、スクリュの形状をフルフライト形状とした。また、ダイスとして、穴径直径５ｍｍ、穴数３つのストランド用ダイスを用いた。また、圧縮比は２．０とした。
【００６１】
（その他の添加剤の配合）
続いて、シラングラフト塩素化ポリエチレンを含むペレットに可塑剤、酸化防止剤、カーボンブラックおよび滑剤を、表１に示す配合で添加し、８インチロール機を用いて混練した。このとき、ロールの表面温度を１００℃とし、混練時間を、安定剤等を添加し終えてから５分間とした。混練後のシートは約５ｍｍ角の形状にペレタイズした。以上により、メタクリルシランがグラフト重合されたシラングラフト塩素化ポリエチレンを含むグラフト材料を調製した。
【００６２】
【表１】
0006720711.tif 000002
【００６３】
（２）触媒マスターバッチＢ１〜Ｂ１０の調製
続いて、グラフト材料にシラノール縮合触媒を配合するための触媒マスターバッチを調製した。本実施例では、シラノール縮合触媒の配合量が異なる複数の触媒マスターバッチＢ１〜Ｂ１０を調製した。
具体的には、下記表２に示すように、粉末状の塩素化ポリエチレン１００質量部に対してシラノール縮合触媒を０．０５質量部〜２５質量部の範囲で添加し、８インチロール機を用いて混練した。このとき、ロールの表面温度を１００℃とし、シラノール縮合触媒を添加してから３分間混練した。その後、混練物からなるシートを５ｍｍ角の形状にペレタイズすることで、シラノール縮合触媒の配合量が異なる複数の触媒マスターバッチＢ１〜Ｂ１０を調製した。
【００６４】
【表２】
0006720711.tif 000003
【００６５】
（３）ケーブルの作製
下記表３に示すように、グラフト材料と触媒マスターバッチＢ１〜Ｂ７とを適宜組み合わせて混合し、内層材料および外層材料を調製した。
【００６６】
＜実施例１＞
内層材料は、グラフト材料のペレットに触媒マスターバッチＢ７のペレットを、グラフト材料に含まれる塩素化ポリエチレン１００質量部に対して２．５質量部となるように配合してドライブレンドすることで調製した。内層材料に含まれるシラノール縮合触媒の量は塩素化ポリエチレン１００質量部に対して０．２３質量部であり、その触媒濃度は４．６×１０−２であった。
外層材料は、グラフト材料のペレットに触媒マスターバッチＢ２のペレットを、グラフト材料に含まれる塩素化ポリエチレン１００質量部に対して２．５質量部となるように配合してドライブレンドすることで調製した。外層材料に含まれるシラノール縮合触媒の量は塩素化ポリエチレン１００質量部に対して２．５×１０−３質量部であり、その触媒濃度は０．０５×１０−２であった。
【００６７】
次に、得られた内層材料および外層材料を用いてケーブルを作製した。
具体的には、エチレンプロピレンゴム（ＥＰゴム）からなる絶縁層が導体の表面に形成された絶縁電線（導体断面積３８ｍｍ２、導体外径９．１ｍｍ、ＥＰゴム絶縁層の厚さ１．２ｍｍ）を３本撚り合わせ、コア（最大外径２４．４ｍｍ）を形成した。このコアの外周に、内層材料を厚さ（最薄部厚さ）が４ｍｍとなるように押出被覆した後、外層材料を厚さが１．５ｍｍとなるように押出被覆した。その後、温度５０℃、相対湿度９５％の恒温恒湿槽中に２４時間保管して、内層材料および外層材料をシラン架橋させることにより、内層および外層を有するシースを備えるケーブルを作製した。
なお、内層材料および外層材料の押出成形は、スクリュ径９０ｍｍ、比率Ｌ／Ｄ２０の単軸押出機を用いて行った。押出条件は以下のようにした。シリンダ内の温度をホッパー側からネック側に向かって２０℃、１００℃、１１０℃、１１５℃、１２０℃、１３０℃とし、ネックの温度を１３０℃、クロスヘッドの温度を１３０℃、ダイスの温度を１３０℃とした。スクリュの回転数を３２ｒｐｍ、スクリュの形状をフルフライト形状とした。
【００６８】
【表３】
0006720711.tif 000004
【００６９】
＜実施例２〜４、比較例１，２＞
実施例２〜４、比較例１，２では、外層材料を調製するときに、グラフト材料に配合する触媒マスターバッチの種類をＢ２からＢ１，Ｂ３〜Ｂ６に適宜変更し、外層材料の触媒濃度を変化させた以外は、実施例１と同様にケーブルを作製した。
【００７０】
＜実施例５〜８、比較例３，４＞
実施例５〜８、比較例３，４では、下記表４に示すように、グラフト材料と触媒マスターバッチＢ１，Ｂ５〜Ｂ１０とを適宜組み合わせて混合し、内層材料および外層材料を調製した以外は、実施例１と同様にケーブルを作製した。
【００７１】
【表４】
0006720711.tif 000005
【００７２】
（５）ケーブルの評価方法
作製したケーブルを、以下の方法により評価した。
【００７３】
（ケーブル外観）
外層材料を押し出した後、その外観を目視にて評価した。本実施例では、ツブ（径が０．５ｍｍ以上のもの）、その他の異物が存在せず、ケーブルの外観上に問題がない（おおむね平滑）と判断したものを合格（○）、ツブ（径が０．５ｍｍ以上のもの）、その他の異物が発生し、外観上に問題があると判断したものを不合格（×）とした。
【００７４】
（押出安定性（外径変動））
内層材料および外層材料をそれぞれ押し出した後のケーブルについて外径を測定し、実際の外径と設計値との対応を評価した。本実施例では、内層材料を押出被覆した後の外径について、実際の測定値が設計値（３２．４ｍｍ）に対して±１．０％以内であり、かつ、外層材料を押出被覆した後の外径について、実際の測定値が設計値（３５．４ｍｍ）に対して±０．５％以内であったものを合格、そうでないものを不合格とした。
【００７５】
（架橋処理後のゲル分率）
架橋処理後の最内層および最外層について架橋度を評価するため、それぞれのゲル分率を測定した。具体的には、架橋処理後の最内層および最外層からそれぞれ、試料０．５ｇを採取し、これらの試料を４０メッシュの真鍮製金網に入れた。続いて、各試料を１１０℃のオイルバス中でキシレンにより抽出処理した。抽出処理後、残存した試料をキシレンから取り出して８０℃で４時間真空乾燥した。そして、残存した試料の乾燥後の質量を秤量し、キシレン抽出前の試料の質量ａとキシレン抽出後の残存した試料の質量ｂとから、下記式により試料のゲル分率Ｒを算出した。
Ｒ（％）＝ｂ／ａ×１００
本実施例では、最内層および最外層ともに架橋処理後のゲル分率が６０％以上である場合を十分な架橋度を有していると判断して合格「○」、そうでなければ不合格「×」とした。
【００７６】
（総合判定）
すべての評価項目にて合格であったものを合格（○）、一項目でも不合格があれば不合格（×）とした。
【００７７】
（６）評価結果
各実施例、比較例の評価結果を表３，４にまとめた。
実施例１〜８によれば、シース内部に位置する最内層の触媒濃度を高く、シース表面に位置する最外層の触媒濃度を低くすることにより、ケーブル外観の悪化や外径変動を抑制しつつ、最内層および最外層を均一にシラン架橋できることが確認された。具体的には、最内層に含まれるシラノール縮合触媒の量を、塩素化ポリエチレン１００質量部に対して０．１７質量部〜０．４２質量部として、触媒濃度を３．４×１０−２以上８．４×１０−２以下とするとよく、最外層に含まれるシラノール縮合触媒の量を、塩素化ポリエチレン１００質量部に対して２．５×１０−３質量部〜０．１２質量部として、触媒濃度を０．０５×１０−２以上２．４×１０−２以下とするとよいことが確認された。
また、実施例５〜８によれば、最内層に含まれるシラノール縮合触媒の量を増やすほど、最外層のゲル分率が高くなることが確認された。これは、架橋処理をする前の内層材料に含まれるシラノール縮合触媒が外層材料へと移行するため、と考えられる。
【００７８】
一方、比較例１では、最内層の触媒濃度を最外層よりも高くなるように形成したが、最外層に含まれるシラノール縮合触媒の量が過度に少なすぎるため、最外層のゲル分率が６０％未満となり、十分に架橋できないことが確認された。
比較例２では、最外層に含まれるシラノール縮合触媒の量が多すぎるためか、最外層においてツブが発生し、ケーブル外観が悪化することが確認された。
【００７９】
比較例３では、最内層の触媒濃度を最外層よりも高くなるように形成したが、最内層に含まれるシラノール縮合触媒の量が過度に少なすぎるため、最内層のゲル分率が６０％未満となり、十分に架橋できないことが確認された。
比較例４では、最内層に含まれるシラノール縮合触媒の量が多すぎるためか、最内層において外径変動が大きくなることが確認された。
【００８０】
以上により、本発明によれば、シース内部を触媒濃度が高くなるように形成し、シース表面を触媒濃度が低くなるように形成することで、シースを厚く形成する場合であっても、外径変動や表面外観の不良を抑制しつつ、シースを厚さ方向に均一にシラン架橋できることが確認された。
【００８１】
〔本発明の好ましい態様〕
以下に、本発明の好ましい態様について付記する。
【００８２】
＜付記１＞
本発明の一態様によれば、
導体の外周に絶縁層が形成される絶縁電線と、
前記絶縁電線の外周に形成されるシースと、を備え、
前記シースは、ゴムにシラン化合物がグラフト重合されたシラングラフトゴムおよびシラノール縮合触媒を含有するシラングラフト材料から形成され、前記シラン化合物に対する前記シラノール縮合触媒の配合量の比率として求められる触媒濃度が、表面から内部に向かって厚さ方向に高くなるように形成されている、ケーブルが提供される。
【００８３】
＜付記２＞
付記１のケーブルにおいて、好ましくは、
前記シースは、前記シラングラフト材料から形成される前記触媒濃度の異なる複数のゴム層を、前記シースの厚さ方向の表面から内側に向かって前記触媒濃度が段階的に高くなるように積層させて形成されている。
【００８４】
＜付記３＞
付記１のケーブルにおいて、好ましくは、
前記シースは、前記シラングラフト材料から形成される前記触媒濃度の異なる複数のゴム層を積層させてなり、厚さ方向の内側に位置するゴム層の前記触媒濃度が、それと隣接する外側のゴム層の前記触媒濃度よりも高くなるように構成されている。
【００８５】
＜付記４＞
付記２又は３のケーブルにおいて、好ましくは、
前記シースを形成する前記複数のゴム層のうち、厚さ方向の内側に位置するゴム層を最内層、表面に位置するゴム層を最外層としたとき、
前記最内層における前記触媒濃度が３．４×１０−２以上８．４×１０−２以下であり、
前記最外層における前記触媒濃度が０．０５×１０−２以上２．４×１０−２以下である。
【００８６】
＜付記５＞
付記１〜４のいずれかのケーブルにおいて、好ましくは、
前記シースの厚さが２ｍｍ以上７．５ｍｍ以下である。
【００８７】
＜付記６＞
付記１〜５のいずれかのケーブルにおいて、好ましくは、
前記ゴムが塩素化ポリエチレンを含む。
【００８８】
＜付記７＞
付記１〜６のいずれかのケーブルにおいて、好ましくは、
前記シラン化合物がメタクリル基を有する。
【００８９】
＜付記８＞
付記１〜７のいずれかのケーブルにおいて、好ましくは、
前記シースの架橋度がゲル分率で６０％以上である。
【符号の説明】
【００９０】
１  ケーブル
１０  絶縁電線
１１  導体
１２  絶縁層
２０  シース
２１  最内層
２２  最外層
３０  コア
【図１】
0006720711.tif 000006